(57)【要約】  本発明は、テルペンおよび／またはポリテルペンをベースとする少なくとも１つのフィルム形成性バインダーを含む、ハロゲン不含の、断熱層形成性耐火塗料、およびその使用に関する。【特許請求の範囲】
【請求項１】
テルペンおよび／またはポリテルペンをベースとする少なくとも１つのフィルム形成性バインダーを含む、ハロゲン不含の、断熱層形成性耐火塗料。
【請求項２】
上記テルペンが、テルペンそれ自体であるか、またはテルペンと他の物質との混合物、例えば、テルペン−フェノール樹脂、テルペン−炭化水素樹脂、ビニル芳香族テルペン樹脂、コロホニウム樹脂およびこれらのエステルであることを特徴とする、請求項１に記載の耐火塗料。
【請求項３】
上記ポリテルペンが、合成および／または天然ポリテルペン、ポリテルペン樹脂、ロジンエステル樹脂、完全もしくは部分水素化ロジンエステル樹脂、ロジンエステル樹脂のマレイン化誘導体、不均化誘導体、アビエチンエステルおよび／または変性された天然樹脂であることを特徴とする、請求項１に記載の耐火塗料。
【請求項４】
上記フィルム形成性バインダーがさらに、少なくとも１つの炭化水素樹脂、ビニル芳香族変性炭化水素樹脂、変性テルペン樹脂、テルペン−コポリマーもしくは−ターポリマー、スチレン−テルペン、α−メチル−スチレン−テルペン、フェノール変性テルペン樹脂およびそれらの水素化誘導体、スチレン樹脂、フェノール変性α−メチル−スチレン樹脂、アクリル酸共重合体、スチレン−アクリル酸コポリマー、およびＣ５、Ｃ９、Ｃ９／Ｃ１０タイプの芳香族、脂肪族もしくは脂環式炭化水素樹脂、ならびにそれらの変性もしくは水素化誘導体を含むことを特徴とする、請求項１〜３のいずれか１つに記載の耐火塗料。
【請求項５】
上記ポリテルペンが、α−ピネン、β−ピネン、リモネン、ジペンテン、α−フェランドレン、β−フェランドレン、δ−３−カレンおよび／またはδ−２−カレン、α−テルピネン、β−テルピネン、ガンマ−テルピネン、シルベストレン、α−テルピノレン、プシリモネン（Ｐｓｉｌｉｍｏｎｅｎ）、イソリモネン、１−メンテン、シス−２−メンテン、トランス−２−メンテン、３−メンテン、４（８）−ｐ−メンテンまたはそれらの混合物に由来し、不飽和環状および／または不飽和線状テルペンに由来することを特徴とする、請求項１〜４のいずれか１つに記載の耐火塗料。
【請求項６】
上記不飽和環状テルペンが、カンフェン、トリシクレン、カジネン、カリオフィレンおよび／またはボルニレンであり、上記飽和線状テルペンが、アロオシメン、シトロネレン、プソイドシトロネレン、オシメンおよび／またはミルセン（Ｍｙｃｒｅｎ）であることを特徴とする、請求項５に記載の耐火塗料。
【請求項７】
上記ポリテルペン樹脂が、α−ピネン、β−ピネン、リモネン、ジペンテン、α−フェランドレン、β−フェランドレン、δ−３−カレン、δ−２−カレン、α−テルピネン、β−テルピネン、ガンマ−テルピネン、シルベストレン、α−  テルピノレン、プシリモネン、イソリモネン、１−メンテン、シス−２−メンテン、トランス−２−メンテン、３−メンテン、４（８）−ｐ−メンテン、カンフェン、トリシクレン、カジネン、カリオフィレン、ボルニレン、アロオシメン、シトロネレン、プソイドシトロネレン、オシメンおよび／またはミルセンの群からの少なくとも１つの残基を含むことを特徴とする、請求項１〜６のいずれか１つに記載の耐火塗料。
【請求項８】
上記ポリテルペン樹脂がさらに、イソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエンおよび／またはジシクロペンタジエンの群からの少なくとも１つのモノマー残基を含むことを特徴とする、請求項１〜７のいずれか１つに記載の耐火塗料。
【請求項９】
上記テルペン−フェノール樹脂が、α−ピネン、β−ピネン、δ−３−カレンおよび／またはリモネンの群からの少なくとも１つのモノマー残基、およびスチレン、インデン、α−メチルスチレン、芳香族アルキルスチレン、ジビニルベンゼン、１つまたは複数のアルキル基を有するジビニルベンゼン、イソブチレン、ジイソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエンおよび／またはジシクロペンタジエンの群からの少なくとも１つのモノマー残基を含み、上記フェノールが、フェノールそれ自体、一置換、二置換および／または三置換フェノールおよび／またはヒドロキシ置換ナフタレン化合物であることを特徴とする、請求項１〜８のいずれか１つに記載の耐火塗料。
【請求項１０】
上記テルペン−炭化水素樹脂が、α−ピネン、β−ピネンおよび／またはデルタ−リモネンであることを特徴とする、請求項１〜９のいずれか１つに記載の耐火塗料。
【請求項１１】
上記ビニル芳香族変性炭化水素が、フェニルエテン（シナモール）であることを特徴とする、請求項１〜１０のいずれか１つに記載の耐火塗料。
【請求項１２】
フィルム形成性バインダー、発泡剤、火災時に発泡層を形成する物質および炭素を形成する物質ならびに助剤および添加剤、増粘剤、分散添加剤および溶媒を含むことを特徴とする、請求項１〜１１のいずれか１つに記載の耐火塗料。
【請求項１３】
上記フィルム形成性バインダーがさらに有機ポリマー樹脂を含み、当該有機ポリマー樹脂がスチレンおよびアクリル酸エステルをベースとする共重合体、アクリル酸エステルをベースとする共重合体、ビニルトルエン／アクリレートコポリマー、スチレン／アクリレートポリマー、酢酸ビニルをベースとする単独重合体、酢酸ビニル、エチレンおよび塩化ビニルをベースとする共重合体、酢酸ビニルおよび長鎖分岐状カルボン酸のビニルエステルをベースとする共重合体、酢酸ビニルおよびマレイン酸−ジ−ｎ−ブチルエステルおよび／またはアクリル酸エステルをベースとする共重合体、ビニル／アクリレートコポリマー、自己架橋ポリウレタン分散体および／またはこれらの混合物であることを特徴とする、請求項１〜１２のいずれか１つに記載の耐火塗料。
【請求項１４】
発泡剤として、メラミン、グアニジン、それらの塩、メラミン縮合生成物および／またはジシアンジアミドを含むことを特徴とする、請求項１〜１３のいずれか１つに記載の耐火塗料。  
【請求項１５】
上記発泡剤が、メラミンホスフェート、ジメラミンホスフェート、ペンタメラミントリホスフェート、トリメラミンジホスフェート、テトラキスメラミントリホスフェート、ヘキサキスメラミンペンタホスフェート、メラミンジホスフェート、メラミンテトラホスフェート、メラミンピロホスフェート、メラミンポリホスフェート、メラムポリホスフェート、メレムポリホスフェート、メロンポリホスフェート、メラミンシラヌレート、メラミンボレート、メラミンシリケート、メラム、メレム、メロン、グアニジンホスフェート、トリス（ヒドロキシエチル）イソシアヌレートと芳香族ポリカルボン酸とのオリゴマーエステル、ベンゾグアナミン、トリス（ヒドロキシエチル）イソシアヌレート、アラントイン、グリコールウリルおよび／または尿素シアヌレートであることを特徴とする、請求項１４に記載の耐火塗料。
【請求項１６】
発泡体形成物質として、リン酸および／またはポリリン酸のアンモニウム塩を含むことを特徴とする、請求項１〜１５のいずれか１つに記載の耐火塗料。  
【請求項１７】
式（ＮＨ４）ｙＨ３−ｙＰＯ４または（ＮＨ４ＰＯ３）ｚ（ｙは１〜３であり、ｚは１〜１０，０００である）の窒素含有リン酸塩（ポリリン酸アンモニウム）であることを特徴とする、請求項１６に記載の耐火塗料。
【請求項１８】
上記ポリリン酸アンモニウムが、相Ｉ、ＩＩ、ＩＩＩ、ＩＶ、ＶもしくはＶＩの結晶形またはそれらの混合物を有することを特徴とする、請求項１６に記載の耐火塗料。
【請求項１９】
上記ポリリン酸アンモニウムが、有機官能性シラン、メラミン−ホルムアルデヒド樹脂、ならびに（メタ）−アクリレート樹脂を、スチレン／アクリレートコポリマーを、ウレタンを、エチレン／酢酸ビニルコポリマーを、ゴムをまたはそれらの混合物をベースとするエマルションでマイクロカプセル化されることを特徴とする、請求項１〜１８のいずれか１つに記載の耐火塗料。
【請求項２０】
炭素形成物質として炭水化物を含むことを特徴とする、請求項１〜１９のいずれか１つに記載の耐火塗料。
【請求項２１】
炭水化物として、ペンタエリトリトール、ジペンタエリトリトール、トリペンタエリトリトール及び／又はペンタエリトリトールの重縮合物が使用されることを特徴とする、請求項１〜２０のいずれか１つに記載の耐火塗料。
【請求項２２】
助剤及び添加剤として、ガラス繊維、鉱物繊維、カオリン、タルク、酸化アルミニウム、水酸化アルミニウム、水酸化マグネシウム、沈降シリカ、シリケート及び／又は粉砕セルロースが使用されることを特徴とする、請求項１〜２１のいずれか１つに記載の耐火塗料。
【請求項２３】
５〜６９．７重量％のフィルム形成性バインダー、
５〜２５重量％の発泡剤、
５〜４０重量％の発泡体形成物質、
５〜２５重量％の炭素形成物質、
５〜４０重量％の助剤および添加剤、
０．２〜１０重量％の増粘剤、
０．１〜１０重量％の分散添加剤、および
１０〜４０重量％の溶媒および／または溶媒混合物、
を含み、上記成分の合計は１００重量％であることを特徴とする、請求項１〜２２のいずれか１つに記載の耐火塗料。
【請求項２４】
８〜５１．４重量％のフィルム形成性バインダー、
６〜２０重量％の発泡剤、
１５〜３５重量％の発泡体形成物質、
６〜２０重量％の炭素形成物質、
５〜２０重量％の助剤および添加剤、
０．５〜８重量％の増粘剤、
０．１〜８重量％の分散添加剤、および
１４〜４０重量％の溶媒および／または溶媒混合物、
を含み、上記成分の合計は１００重量％であることを特徴とする、請求項１〜２３のいずれか１つに記載の耐火塗料。
【請求項２５】
１０〜３６．１重量％のフィルム形成性バインダー、
７〜１２重量％の発泡剤、
２０〜３０重量％の発泡体形成物質、
８〜１０重量％の炭素形成物質、
７〜１０重量％の助剤および添加剤、
０．８〜３重量％の増粘剤、
０．１〜５重量％の分散添加剤、および
２１〜３５重量％の溶媒および／または溶媒混合物、
を含み、上記成分の合計は１００重量％であることを特徴とする、請求項１〜２４のいずれか１つに記載の耐火塗料。
【請求項２６】
スチール構造物、例えばスチール製の梁およびスチール製の支柱、天井、壁、ケーブル、パイプ、導管、ケーブル−およびコンビネーションバルクヘッド、ドア、カーテン、防煙垂れ壁、ブラインド、安全キャビネット、据え付けキャビネット等のコーティングのための、請求項１〜２５のいずれか１つに記載の耐火塗料の使用。
【請求項２７】
スチール、木、木材、紙、ミネラルウール、石膏ボード、プラスチック、金属、合金、合成もしくは天然繊維でできた織物および他の適切な材料上における、および／またはソルダーレジストとしてのおよび電気スイッチおよび回路のための、請求項１〜２５のいずれか１つに記載の耐火塗料の使用。
【発明の詳細な説明】
【技術分野】
【０００１】
発泡性塗料とも呼ばれる、断熱層形成性の耐火塗料は、火災時に、適当な温度作用下で発泡し、この耐火塗料の発泡が、天井、スチール構造物、壁、ケーブル、パイプおよび他の材料への熱の伝達を防止し又は少なくともしばらくの間妨げることを特徴とする。
【背景技術】
【０００２】
ＵＳ−Ａ−４９６５２９６１（特許文献１）は、難燃性コーティング材料および導電性材料から構成される難燃性材料を記載している。ここで、当該難燃性材料は、発泡体形成物質および炭素形成物質、ガス発生化合物、フィルム形成性バインダー、適当な溶媒および任意選択的にさらに別の成分からなる。
【０００３】
ＵＳ−Ａ−４８７９３２０（特許文献２）では、ＵＳ−Ａ−４９６５２９６１に記載されるのと同様の難燃性組成物が特許請求されているが、導電性材料の代わりにセラミック繊維材料を添加している。
【０００４】
ＵＳ−Ａ−５２２５４６４（特許文献３）は、リン酸、メラミンおよびリン酸モノアンモニウム（これはペンタエリスリトール、塩素化炭化水素およびさらに別の化合物、特にポリ酢酸ビニルと改善された発泡性塗料材料をもたらすことが意図される）の反応生成物をベースとする水性の発泡性調合物を開示している。
【０００５】
多数の発泡性調合物が「Ｆｉｒｅ  Ｒｅｔａｒｄａｎｔｓ  Ｆｏｒｍｕｌａｔｉｏｎｓ  Ｈａｎｄｂｏｏｋ」（著者：Ｖｉｊａｙ  Ｍｏｈａｎ  Ｂｈａｔｎａｇａｒ，１９７２）（非特許文献１）から知られている。
【０００６】
最後に、ＤＥ−Ａ−４３４３６６８（特許文献４）は、少なくとも以下を含む膨張性の難燃性被覆材料を記載している
４〜２５重量％のフィルム形成性バインダー、
１０〜４０重量％のポリリン酸アンモニウム、
８〜４０重量％の熱の作用で炭素を形成する物質、
６〜２５重量％の発泡剤、
０〜５重量％の分散添加剤、
０〜２５重量％のフィラー。
【０００７】
先行技術による上記の溶媒含有耐火塗料の欠点は、全般的に、ハロゲンを含有しており、バインダーとして鉱油誘導体をベースとする種々のエステルが使用されること、および該塗料がそれらの固有の多孔性に基づき耐候性が低いということである。  
【０００８】
従って、本発明の課題は、天然の原料をベースとするフィルム形成性バインダーを含み、ハロゲン含有成分、例えば塩素化パラフィンの使用に依拠しない耐火塗料を提供することである。  
【０００９】
耐火塗料は、臨界的範囲にある（ＣＰＶＣ）顔料容積濃度（ＰＶＣ）−硬化塗料における顔料／フィラーとバインダーの間の体積比−を有する、反応性構成成分の高充填調合物である。  
【００１０】
ＣＰＶＣ未満では、亜臨界調合物において、表面が完全に覆われている。顔料／フィラーとバインダーとの間の界面のみが存在する。
【先行技術文献】
【特許文献】
【００１１】
【特許文献１】ＵＳ−Ａ−４９６５２９６１
【特許文献２】ＵＳ−Ａ−４８７９３２０
【特許文献３】ＵＳ−Ａ−５２２５４６４
【特許文献４】ＤＥ−Ａ−４３４３６６８
【非特許文献】
【００１２】
【非特許文献１】「Ｆｉｒｅ  Ｒｅｔａｒｄａｎｔｓ  Ｆｏｒｍｕｌａｔｉｏｎｓ  Ｈａｎｄｂｏｏｋ」（著者：Ｖｉｊａｙ  Ｍｏｈａｎ  Ｂｈａｔｎａｇａｒ，１９７２）
【発明の概要】
【発明が解決しようとする課題】
【００１３】
前記調合物における顔料比率をさらに増加すると、ＣＰＶＣを超える。これらの臨界的調合物では、表面は完全には覆われない。顔料／フィラーとバインダーとの間の界面に加えて、顔料／フィラーと空気との間のさらに別の界面が加わり、顔料と空気との間の界面において、顔料がバインダーおよびそこに任意選択的に含まれる添加剤によりもはや保護されないという欠点を有する。これにより、塗料の耐候性が顕著に悪化する。
【００１４】
これは、潜在的に孔へ水が侵入することによりさらに進む。
【課題を解決するための手段】
【００１５】
驚くべきことに今回、テルペンおよび／またはポリテルペンをベースとするバインダーを有する本発明の耐火塗料が、ＣＰＶＣの範囲が達成された場合であっても、耐候性にポジティブに作用することが見出された。
【００１６】
さらに、耐火特性への負の作用を有することなく、可塑剤としての塩素化パラフィンおよび膨張剤を省くことができる。
【００１７】
従って、本発明は、テルペン類および／またはポリテルペン類をベースとする少なくとも１つのフィルム形成性バインダーを含む、ハロゲン不含の、断熱層形成性耐火塗料に関する。
【００１８】
好ましくは、上記テルペン類は、テルペンそれ自体であるか、またはテルペンと他の物質との混合物、例えば、テルペン−フェノール樹脂、テルペン−炭化水素樹脂、ビニル芳香族テルペン樹脂、コロホニウム樹脂およびこれらのエステルである。
【００１９】
好ましくは、上記ポリテルペン類は、合成および／または天然ポリテルペン類、ポリテルペン樹脂、ロジンエステル樹脂、完全もしくは部分水素化ロジンエステル樹脂、ロジンエステル樹脂のマレイン化誘導体、不均化誘導体、アビエチンエステルおよび／または変性された天然樹脂である。
【００２０】
好ましくは、フィルム形成性バインダーはさらに、少なくとも１つの炭化水素樹脂、ビニル芳香族変性炭化水素樹脂、変性テルペン樹脂、テルペン−コポリマーもしくは−ターポリマー、スチレン−テルペン、α−メチル−スチレン−テルペン、フェノール変性テルペン樹脂およびそれらの水素化誘導体、スチレン樹脂、フェノール変性α−メチル−スチレン樹脂、アクリル酸共重合体、スチレン−アクリル酸コポリマー、およびＣ５、Ｃ９、Ｃ９／Ｃ１０タイプの芳香族、脂肪族もしくは脂環式炭化水素樹脂、ならびにそれらの変性もしくは水素化誘導体を含む。
【００２１】
好ましくは、上記ポリテルペンは、α−ピネン、β−ピネン、リモネン、ジペンテン、α−フェランドレン、β−フェランドレン、δ−３−カレンおよび／またはδ−２−カレン、α−テルピネン、β−テルピネン、ガンマ−テルピネン、シルベストレン、α−テルピノレン、プシリモネン（Ｐｓｉｌｉｍｏｎｅｎ）、イソリモネン、１−メンテン、シス−２−メンテン、トランス−２−メンテン、３−メンテン、４（８）−ｐ−メンテンまたはそれらの混合物に由来し、不飽和環状および／または不飽和線状テルペンに由来する。
【００２２】
好ましくは、上記不飽和環状テルペンは、カンフェン、トリシクレン、カジネン、カリオフィレンおよび／またはボルニレンであり、上記飽和線状テルペンは、アロオシメン、シトロネレン、プソイドシトロネレン、オシメンおよび／またはミルセン（Ｍｙｃｒｅｎ）である。
【００２３】
好ましくは、上記ポリテルペン樹脂は、α−ピネン、β−ピネン、リモネン、ジペンテン、α−フェランドレン、β−フェランドレン、δ−３−カレン、δ−２−カレン、α−テルピネン、β−テルピネン、ガンマ−テルピネン、シルベストレン、α−テルピノレン、プシリモネン、イソリモネン、１−メンテン、シス−２−メンテン、トランス−２−メンテン、３−メンテン、４（８）−ｐ−メンテン、カンフェン、トリシクレン、カジネン、カリオフィレン、ボルニレン、アロオシメン、シトロネレン、プソイドシトロネレン、オシメンおよび／またはミルセンの群からの少なくとも１つの残基を有する。
【００２４】
好ましくは、上記ポリテルペン樹脂はさらに、イソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエンおよび／またはジシクロペンタジエンの群からの少なくとも１つのモノマー残基を含む。
【００２５】
好ましくは、上記テルペン−フェノール樹脂は、α−ピネン、β−ピネン、δ−３−カレンおよび／またはリモネンの群からの少なくとも１つのモノマー残基、およびスチレン、インデン、α−メチルスチレン、芳香族アルキルスチレン、ジビニルベンゼン、１つまたは複数のアルキル基を有するジビニルベンゼン、イソブチレン、ジイソブチレン、１−アルケン、２−アルケン、三置換アルケン、ビニルシクロヘキセン、ピペリレン、イソプレン、２−メチル−２−ブテン、２−メチル−１−ブテン、シクロペンテン、非環式ペンテン、シクロペンタジエンおよび／またはジシクロペンタジエンの群からの少なくとも１つのモノマー残基を含み、ここで、上記フェノールは、フェノールそれ自体、一、二および／または三置換フェノールおよび／またはヒドロキシ置換ナフタレン化合物である。
【００２６】
好ましくは、上記テルペン−炭化水素樹脂は、α−ピネンである。
【００２７】
好ましくは、上記ビニル芳香族変性炭化水素は、フェニルエテン（シナモール）である。
【００２８】
好ましくは、本発明の耐火塗料は、フィルム形成性バインダー、発泡剤、火災時に発泡層を形成する物質および炭素を形成する物質ならびに助剤および添加剤を含む。
【００２９】
好ましくは、上記のフィルム形成性バインダーはさらに、有機ポリマー樹脂を含み、当該樹脂は、スチレンおよびアクリル酸エステルをベースとする共重合体、アクリル酸エステルをベースとする共重合体、ビニルトルエン／アクリレートコポリマー、スチレン／アクリレートポリマー、酢酸ビニルをベースとする単独重合体、酢酸ビニル、エチレンおよび塩化ビニルをベースとする共重合体、酢酸ビニルおよび長鎖分岐状カルボン酸のビニルエステルをベースとする共重合体、酢酸ビニルおよびマレイン酸−ジ−ｎ−ブチルエステルおよび／またはアクリル酸エステルをベースとする共重合体、ビニル／アクリレートコポリマー、自己架橋ポリウレタン−分散体、および／またはこれらの混合物である。
【００３０】
好ましくは、本発明の耐火塗料は、発泡剤として、メラミン、グアニジン、それらの塩、メラミン縮合生成物および／またはジシアンジアミドを含む。
【００３１】
上記発泡剤は、好ましくは、メラミンホスフェート、ジメラミンホスフェート、ペンタメラミントリホスフェート、トリメラミンジホスフェート、テトラキスメラミントリホスフェート、ヘキサキスメラミンペンタホスフェート、メラミンジホスフェート、メラミンテトラホスフェート、メラミンピロホスフェート、メラミンポリホスフェート、メラムポリホスフェート、メレムポリホスフェート、メロンポリホスフェート、メラミンシラヌレート、メラミンボレート、メラミンシリケート、メラム、メレム、メロン、グアニジンホスフェート、トリス（ヒドロキシエチル）イソシアヌレートと芳香族ポリカルボン酸とのオリゴマーエステル、ベンゾグアナミン、トリス（ヒドロキシエチル）イソシアヌレート、アラントイン、グリコールウリルおよび／または尿素シアヌレートである。
【００３２】
好ましくは、本発明の耐火塗料は、発泡体形成物質として、リン酸および／またはポリリン酸のアンモニウム塩を含む。
【００３３】
好ましくは上記アンモニウム塩は、式（ＮＨ４）ｙＨ３−ｙＰＯ４または（ＮＨ４ＰＯ３）ｚ（ｙは１〜３であり、ｚは１〜１０，０００）の窒素含有リン酸塩（ポリリン酸アンモニウム）である。
【００３４】
好ましくは上記ポリリン酸アンモニウムは、相Ｉ、ＩＩ、ＩＩＩ、ＩＶ、ＶもしくはＶＩの結晶形またはそれらの混合物を有する。
【００３５】
好ましくは、上記ポリリン酸アンモニウムは、有機官能性シラン、メラミン−ホルムアルデヒド樹脂、ならびに（メタ）−アクリレート樹脂を、スチレン／アクリレートコポリマーを、ウレタンを、エチレン／酢酸ビニルコポリマーを、ゴムまたはそれらの混合物をベースとするエマルションでマイクロカプセル化される。
【００３６】
好ましくは、本発明の耐火塗料は、炭素形成物質として炭水化物を含む。
【００３７】
好ましくは、炭水化物として、ペンタエリトリトール、ジペンタエリトリトール、トリペンタエリトリトール及び／又はペンタエリトリトールの重縮合物が使用される。
【００３８】
好ましくは、助剤及び添加剤として、ガラス繊維、鉱物繊維、カオリン、タルク、酸化アルミニウム、水酸化アルミニウム、水酸化マグネシウム、沈降シリカ、シリケート類及び／又は粉砕セルロース類が使用される。
【００３９】
好ましくは、本発明の耐火塗料は、
５〜６９．７重量％のフィルム形成性バインダー、
５〜２５重量％の発泡剤、
５〜４０重量％の発泡体形成物質、
５〜２５重量％の炭素形成物質、
５〜４０重量％の助剤および添加剤、
０．２〜１０重量％の増粘剤、
０．１〜１０重量％の分散添加剤、および
１０〜４０重量％の溶媒および／または溶媒混合物、
を含み、上記成分の合計は１００重量％である。
【００４０】
特に好ましくは、本発明の耐火塗料は、
８〜５１．４重量％のフィルム形成性バインダー、
６〜２０重量％の発泡剤、
１５〜３５重量％の発泡体形成物質、
６〜２０重量％の炭素形成物質、
５〜２０重量％の助剤および添加剤、
０．５〜８重量％の増粘剤、
０．１〜８重量％の分散添加剤、および
１４〜４０重量％の溶媒および／または溶媒混合物、
を含み、上記成分の合計は１００重量％である。
【００４１】
殊に好ましくは、本発明の耐火塗料は、
１０〜３６．１重量％のフィルム形成性バインダー、
７〜１２重量％の発泡剤、
２０〜３０重量％の発泡体形成物質、
８〜１０重量％の炭素形成物質、
７〜１０重量％の助剤および添加剤、
１〜５重量％の増粘剤、
０．８〜３重量％の分散添加剤、および
２１〜３５重量％の溶媒および／または溶媒混合物、
を含み、上記成分の合計は１００重量％である。
【００４２】
本発明はまた、スチール構造物、例えばスチール製の梁およびスチール製の支柱、天井、壁、ケーブル、パイプ、導管、ケーブル−およびコンビネーションバルクヘッド（Ｋｏｍｂｉｓｃｈｏｔｔｓ）、ドア、カーテン、防煙垂れ壁、ブラインド、安全キャビネット、据え付けキャビネット等のコーティングのための、本発明の耐火塗料の使用に関する。
【００４３】
本発明は、特に、スチール、木、木材、紙、ミネラルウール、石膏ボード、プラスチック、金属、合金、合成もしくは天然繊維でできた織物および他の適切な材料上における、および／またはソルダーレジストとしてのおよび電気スイッチおよび回路のための、本発明の耐火塗料の使用に関する。
【００４４】
本発明の耐火塗料は、中空プロファイルおよびＨ−プロファイルの建設的な耐火のために非常に良好であり、作業場用途においておよび高められた耐候性が必要な領域に適切である。
【００４５】
ポリテルペンは、Ｃ５−構成要素（活性イソプレン）から構成される、天然の、例えば柑橘果実または樹脂に存在するイソプレノイド化合物である。
【００４６】
ヘミテルペン（Ｃ５）〜テトラテルペン（Ｃ４０）に類別される。より高い分子量のポリマー単位＞Ｃ４０は、ポリテルペンと呼ばれ、特に天然ゴムおよびグッタペルカ中に存在する。
【００４７】
ポリテルペンの例：
【００４８】
【化１】
2019511597.tif 000002
【００４９】
別の適切なモノマーとの重合により、各工業用途目的のためにカスタマイズされたポリテルペン樹脂を製造することができる。
【００５０】
本発明の耐火塗料において使用されるフィルム形成バインダーは、ポリテルペン樹脂、テルペン−フェノール樹脂、テルペン−炭化水素樹脂、ビニル芳香族テルペン樹脂、炭化水素樹脂および／またはビニル芳香族変性炭化水素樹脂の群に由来することができる。
【００５１】
好ましくは、ポリテルペン樹脂が使用される。
【００５２】
ここで、１０℃〜１５０℃の軟化点を有するポリテルペン樹脂が特に好ましく、１１０℃〜１３０℃の軟化点を有するポリテルペン樹脂が殊に特に好ましい。
【００５３】
上記ポリテルペン樹脂は、α−ピネン、β−ピネン、リモネン、ジペンテン、β−フェランドレン、δ−３−カレンおよびδ−２−カレンの群から選択される少なくとも１つのモノマー残基を含むことができる。
【００５４】
好ましくは、α−ピネン、β−ピネンおよび／またはリモネンからのものが使用される。
【００５５】
特に好ましくは、α−ピネンからなるポリテルペン樹脂が使用される。
【００５６】
本発明で使用できるポリテルペン樹脂のための好ましい原料はα−およびβ−ピネンであり、これらは例えばミルテ、トウヒの葉、ヒメウイキョウ、ウイキョウ、コリアンダーおよびキュンメルの揮発性油から得られる。
【００５７】
δ−ピネンは、好ましくはローズマリーから得られる。
【００５８】
モノテルペノイド原料のための最も重要な天然源は、松脂である。
【００５９】
テレピン油は、約６０％までがα−ピネンからなる。
【００６０】
例えば、（＋）−α−ピレンはギリシャ製のテルペン油から、（−）−α−ピネンはスペイン製のテレピン油から単離される。
【００６１】
好ましくは、本発明の断熱層形成性の耐火塗料は、ハロゲン不含である。
【００６２】
本発明の耐火塗料（発泡性塗料）は、広範囲の基材の保護のための展延可能、スプレー可能又はロール塗布可能塗料の形態で使用される。
【００６３】
上述のフィルム形成性バインダー、発泡剤、発泡体形成物質、炭素形成物質、助剤及び添加剤、増粘剤、分散添加剤および溶媒および／または溶媒混合物は、断熱層形成性耐火塗料としての組成物のための本発明の製造方法における処方として使用することができる。
【００６４】
実際の製造方法では、バインダーとしてのポリテルペン樹脂を、火災時に発泡する剤および任意選択的なさらなる助剤および添加剤と、高せん断ディゾルバーにおいて混合することができる。
【００６５】
固体の急速かつ確実な分散のためには、好ましくは、低い粒度が好ましい。
【００６６】
好ましくは、
ポリリン酸アンモニウムの平均粒度ｄ５０は０．０２〜１０００μｍであり、
炭素形成物質の平均粒度ｄ５０は０．０２〜９００μｍであり、
発泡剤の平均粒度ｄ５０は０．０２〜９００μｍであり、
分散助剤の平均粒度ｄ５０は０．０２〜９００μｍであり、
フィラーおよび顔料の平均粒度ｄ５０は０．０２〜９００μｍである。
【００６７】
特に好ましくは、
ポリリン酸アンモニウムの平均粒度ｄ５０は０．１〜３０μｍであり、
炭素形成物質の平均粒度ｄ５０は０．１〜５０μｍであり、
発泡剤の平均粒度ｄ５０は０．１〜５０μｍであり、
分散助剤の平均粒度ｄ５０は０．１〜８０μｍであり、
フィラーおよび顔料の平均粒度ｄ５０は０．１〜１２５μｍである。
【００６８】
本発明を以下の例によって説明するが、本発明を限定するものではない。
【実施例】
【００６９】
例では、以下の製品を使用した：
Ｐｌｉｏｌｉｔｅ（登録商標）ＡＣ  ８０  （Ｏｍｎｏｖａ−Ｓｏｌｕｔｉｏｎｓ／フランス）
これは、スチレン−アクリレートコポリマーをベースとするニュートン性の熱可塑性樹脂である。  
【００７０】
Ｐｉｃｃｏｌｙｔｅ（登録商標）Ａ１２５  （Ｐｉｎｏｖａ，Ｉｎｃ．，Ｂｒｕｎｓｗｉｃｋ，Ｇｅｏｒｇｉａ，ＵＳＡ）
これは、７２５のＭｎ（数平均分子量）、１２２〜１２８℃の融点および引火点＞１７５℃を有する、アルファ−ピネンをベースとする不活性の熱可塑性ポリテルペン樹脂である。
【００７１】
Ｐｉｃｃｏｌｙｔｅ（登録商標）Ｃ１２５  （Ｐｉｎｏｖａ，Ｉｎｃ．，Ｂｒｕｎｓｗｉｃｋ，Ｇｅｏｒｇｉａ，ＵＳＡ）
これは、６５０のＭｎ、１２２〜１２８℃の融点および２４１℃の引火点を有する、デルタ−リモネンをベースとする不活性の熱可塑性ポリテルペン樹脂である。
【００７２】
Ｐｉｃｃｏｌｙｔｅ（登録商標）Ｓ１２５（Ｐｉｎｏｖａ，Ｉｎｃ．，Ｂｒｕｎｓｗｉｃｋ，Ｇｅｏｒｇｉａ，ＵＳＡ）
これは、６９０のＭｎ、１２２〜１２８℃の融点および引火点＞１７５℃を有する、ベータ−ピネンをベースとする不活性の熱可塑性炭化水素樹脂である。
【００７３】
Ｓｙｌｖａｒｅｓ（登録商標）ＴＲ  ９０  （Ａｒｉｚｏｎａ  Ｃｈｅｍｉｃａｌｓ，ＵＳＡ）
これは、５８０のＭｎ、９０℃の融点および４０℃のガラス転移温度（ＴＧ）を有する、アルファ−ピネンをベースとするポリテルペン樹脂である。
【００７４】
Ｓｙｌｖａｒｅｓ（登録商標）ＴＲ  １０５  （Ａｒｉｚｏｎａ  Ｃｈｅｍｉｃａｌｓ，ＵＳＡ）
これは、６２０のＭｎ、１０５℃の融点および５５℃のＴＧを有する、ベータ−ピネンをベースとするポリテルペン樹脂である。
【００７５】
Ｓｙｌｖａｒｅｓ（登録商標）ＴＲ  Ｂ１１５  （Ａｒｉｚｏｎａ  Ｃｈｅｍｉｃａｌｓ，ＵＳＡ）
これは、１１５０のＭｎ、１１５℃の融点および７０℃のＴＧを有する、アルファ−ピネンをベースとするポリテルペン樹脂である。
【００７６】
Ｓｙｌｖａｒｅｓ（登録商標）ＴＲ  ７１１５  （Ａｒｉｚｏｎａ  Ｃｈｅｍｉｃａｌｓ，ＵＳＡ）
これは、６５０のＭｎ、１０５℃の融点および７０℃のＴＧを有する、アルファ−ピネンをベースとするポリテルペン樹脂である。
【００７７】
Ｅｘｏｌｉｔ（登録商標）ＡＰ  ４２２  （Ｃｌａｒｉａｎｔ  Ｐｒｏｄｕｋｔｅ  （Ｄｅｕｔｓｃｈｌａｎｄ）  ＧｍｂＨ，  フランクフルト・アム・マイン）
これは、自由流動性で、粉末状の、式（ＮＨ４ＰＯ３）ｎ（ｎ＝２０〜１０００、特に５００〜１０００）の難水溶性ポリリン酸アンモニウムである。４５μｍより小さい粒度を有する粒子の割合は、９９％超である。
【００７８】
Ｅｘｏｌｉｔ（登録商標）ＡＰ  ４６２（Ｃｌａｒｉａｎｔ  Ｐｒｏｄｕｋｔｅ  （Ｄｅｕｔｓｃｈｌａｎｄ）  ＧｍｂＨ，  フランクフルト・アム・マイン）
硬化メラミン／ホルムアルデヒド樹脂からの約１．０質量％カプセル材料を含む、Ｅｘｏｌｉｔ（登録商標）ＡＰ４２２をベースとするマイクロカプセル化ポリリン酸アンモニウム
Ｄｉｓｐｅｒｂｙｋ（登録商標）−２１６３  （ＢＹＫ，ヴェーゼル）
分散添加剤
（Ｌｕｖｏｔｉｘ（登録商標）ＰＡ  ２０  ＸＡ  （Ｌｅｈｍａｎｎ  ＆  Ｖｏｓｓ  ＆  Ｃｏ．，  ハンブルク）
チキソトロピー剤
上記発泡性調合物  −後に耐火塗料として塗布される−  を以下のように製造した：
ａ）溶媒または溶媒混合物を室温で仕込み、それぞれの樹脂を撹拌しながらそこに溶解し、その後、塗料添加剤、例えば分散添加剤および任意選択的に消泡剤を撹拌下で添加する、
ｂ）発泡体形成物質、発泡剤および炭素形成物質ならびに助剤および添加剤（例えば二酸化チタン、繊維およびフィラー）を、低回転数での撹拌下で混ぜ入れる、
ｃ）チキソトロピー剤を撹拌下で混ぜ入れる、
ｄ）高いせん断力で少なくとも２５分間分散させ、その際、５０℃〜６０℃の温度を保持する、
ｅ）少なくとも５分均一に分散し、所望の粘度を溶媒または溶媒混合物の添加により調節する。
【００７９】
例１（比較）
２７重量部のＥｘｏｌｉｔ（登録商標）ＡＰ  ４２２
１０重量部のＰｌｉｏｌｉｔｅ（登録商標）ＡＣ  ８０
６重量部のクロロパラフィン
８重量部のメラミン
８重量部のペンタエリスリトール
表１に従って、助剤および添加剤、増粘剤、分散添加剤および溶媒を１００重量部まで。
【００８０】
例２
２７重量部のＥｘｏｌｉｔ（登録商標）ＡＰ  ４２２
１６重量部のＰｉｃｃｏｌｙｔｅ（登録商標）Ａ１２５
８重量部のメラミン
８重量部のペンタエリスリトール
表１に従って、助剤および添加剤、増粘剤、分散添加剤および溶媒を１００重量部まで。
【００８１】
例３
２７重量部のＥｘｏｌｉｔ（登録商標）ＡＰ  ４２２
１２重量部のＰｉｃｃｏｌｙｔｅ（登録商標）Ａ１２５
８重量部のメラミン
８重量部のペンタエリスリトール
表１に従って、助剤および添加剤、増粘剤、分散添加剤および溶媒を１００重量部まで。
【００８２】
例４
２７重量部のＥｘｏｌｉｔ（登録商標）ＡＰ  ４２２
２０重量部のＰｉｃｃｏｌｙｔｅ（登録商標）Ａ１２５
８重量部のメラミン
８重量部のペンタエリスリトール
表１に従って、助剤および添加剤、増粘剤、分散添加剤および溶媒を１００重量部まで。
【００８３】
例５
２７重量部のＥｘｏｌｉｔ（登録商標）ＡＰ  ４２２
１０重量部のＰｉｃｃｏｌｙｔｅ（登録商標）Ａ１２５
６重量部のＰｉｃｃｏｌｙｔｅ（登録商標）Ｃ１２５
８重量部のメラミン
８重量部のペンタエリスリトール
表１に従って、助剤および添加剤、増粘剤、分散添加剤および溶媒を１００重量部まで。
【００８４】
例６
２７重量部のＥｘｏｌｉｔ（登録商標）ＡＰ  ４２２
１０重量部のＰｉｃｃｏｌｙｔｅ（登録商標）Ａ１２５
６重量部のＰｉｃｃｏｌｙｔｅ（登録商標）Ｓ１２５
８重量部のメラミン
８重量部のペンタエリスリトール
表１に従って、助剤および添加剤、増粘剤、分散添加剤および溶媒を１００重量部まで。
【００８５】
例７
２７重量部のＥｘｏｌｉｔ（登録商標）ＡＰ  ４２２
１０重量部のＰｉｃｃｏｌｙｔｅ（登録商標）Ａ１２５
６重量部のＰｌｉｏｌｉｔｅ（登録商標）ＡＣ  ８０
８重量部のメラミン
８重量部のペンタエリスリトール
表１に従って、助剤および添加剤、増粘剤、分散添加剤および溶媒を１００重量部まで。
【００８６】
【表１】
2019511597.tif 000003
2019511597.tif 000004
【００８７】
例８
２２重量部のＥｘｏｌｉｔ（登録商標）ＡＰ  ４２２
２０重量部のＰｉｃｃｏｌｙｔｅ（登録商標）Ａ１２５
１０重量部のメラミン
８重量部のペンタエリスリトール
表２に従って、助剤および添加剤、増粘剤、分散添加剤および溶媒を１００重量部まで。
例９
２０重量部のＥｘｏｌｉｔ（登録商標）ＡＰ  ４２２
１０重量部のＳｙｌｖａｒｅｓ  ＴＲ  ９０
１２重量部のメラミン
１０重量部のペンタエリスリトール
表２に従って、助剤および添加剤、増粘剤、分散添加剤および溶媒を１００重量部まで。
例１０
３０重量部のＥｘｏｌｉｔ（登録商標）ＡＰ  ４２２
２５重量部のＳｙｌｖａｒｅｓ  ＴＲ  ９０
１０重量部のメラミン
１０重量部のペンタエリスリトール
表２に従って、助剤および添加剤、増粘剤、分散添加剤および溶媒を１００重量部まで。
例１１
２５重量部のＥｘｏｌｉｔ（登録商標）ＡＰ  ４２２
１２重量部のＳｙｌｖａｒｅｓ  ＴＲ  １０５
８重量部のメラミン
８重量部のペンタエリスリトール
表２に従って、助剤および添加剤、増粘剤、分散添加剤および溶媒を１００重量部まで。
例１２
２５重量部のＥｘｏｌｉｔ（登録商標）ＡＰ  ４２２
１４重量部のＳｙｌｖａｒｅｓ  ＴＲ  １０５
８重量部のメラミン
１０重量部のペンタエリスリトール
表２に従って、助剤および添加剤、増粘剤、分散添加剤および溶媒を１００重量部まで。
例１３
２５重量部のＥｘｏｌｉｔ（登録商標）ＡＰ  ４２２
１６重量部のＳｙｌｖａｒｅｓ  ＴＲ  Ｂ  １１５
１０重量部のメラミン
８重量部のペンタエリスリトール
表２に従って、助剤および添加剤、増粘剤、分散添加剤および溶媒を１００重量部まで。
例１４
２８重量部のＥｘｏｌｉｔ（登録商標）ＡＰ  ４２２
１０重量部のＳｙｌｖａｒｅｓ  ＴＲ  １１００
７重量部のメラミン
８重量部のペンタエリスリトール
表２に従って、助剤および添加剤、増粘剤、分散添加剤および溶媒を１００重量部まで。
例１５
２４重量部のＥｘｏｌｉｔ（登録商標）ＡＰ  ４２２
１６重量部のＳｙｌｖａｒｅｓ  ＴＲ  ７１１５
１０重量部のメラミン
１０重量部のペンタエリスリトール
表２に従って、助剤および添加剤、増粘剤、分散添加剤および溶媒を１００重量部まで。
【００８８】
【表２】
2019511597.tif 000005
2019511597.tif 000006
【００８９】
このように製造した発泡性調合物を、放射状のスチールプレートＳＡ２．５（２８０ｘ２８０ｘ５ｍｍ）上に発泡性塗料として塗布し、燃焼試験をＤＩＮ４１０２  ｐａｒｔ８、燃焼曲線ＩＳＯ８３４（ＥＴＫ）に従って、１０００μｍの乾燥フィルム厚を用いて実施した。表３に示す耐火時間が得られた（Ｔｃｒｉｔｉｃａｌ＝５００℃）。
【００９０】
従って、ポリテルペン樹脂を使用する本発明の発泡性調合物は、有効な発泡性塗料の製造に顕著に適している。
【００９１】
【表３】
2019511597.tif 000007
【００９２】
水安定性を試験するために、そのように得られた耐火塗料をアルミニウム板（７０ｘ１５０ｘ０．８ｍｍ）上に塗布し（乾燥前の層厚は１ｍｍである）、引き続き、２４時間２６℃で乾燥する。その後、上記板を縦方向に半分、水浴にさらに２４時間浸し、引き続き表面上のブリスター形成を視覚的に評価する。評価はコンピュータを用いた画像法により行う。
【００９３】
表４は、ブリスター形成により影響を受けた水に浸漬した表面積の割合を％で表す。影響を受けた表面積が大きいほど、水安定性は低くなる。これは特に屋外領域における用途のために重要である。塗料が湿度および天候に通常さらされる場合、塗布物の滑らかさおよびその耐久性を保証するために、良好かつ継続的な表面安定性が基本的に重要である。
【００９４】
【表４】
2019511597.tif 000008
【００９５】
例１〜１６のいずれかにおいて、発泡体形成物質Ｅｘｏｌｉｔ（登録商標）ＡＰ４２２をＥｘｏｌｉｔ（登録商標）ＡＰ４６２で置き換えると、他の点では同一の全組成物において、耐火時間およびブリスター形成の試験の場合に同様の結果が得られる。
【００９６】
以下の例１６〜２０は、溶媒系の変化における乾燥時間の影響を示す。
例１６
２７重量部のＥｘｏｌｉｔ（登録商標）ＡＰ  ４２２
１６重量部のＰｉｃｃｏｌｙｔｅ（登録商標）Ａ１２５
８重量部のメラミン
８重量部のペンタエリスリトール
８重量部の二酸化チタン
キシレンおよびＳｈｅｌｌｓｏｌ（登録商標）１００／１４０の３０重量部の混合物（表３）
増粘剤（Ｌｕｖｏｔｉｘ（登録商標）ＰＡ  ２０  ＸＡ）、助剤および添加剤（繊維およびフィラー）、分散添加剤、溶媒（メチルエチルケトン（ＭＥＫ））を１００重量部まで。
例１７
２７重量部のＥｘｏｌｉｔ（登録商標）ＡＰ  ４２２
１６重量部のＰｉｃｃｏｌｙｔｅ（登録商標）Ａ１２５
８重量部のメラミン
８重量部のペンタエリスリトール
８重量部の二酸化チタン
キシレン、Ｓｈｅｌｌｓｏｌ（登録商標）１００／１４０および２−プロパノールからの３０重量部の混合物（表３）
増粘剤（Ｐｌｉｏｗａｙ（登録商標）ＥＣ−Ｔ）、助剤および添加剤（繊維およびフィラー）、分散添加剤、溶媒（メチルエチルケトン（ＭＥＫ））を１００重量部まで。
例１８
２７重量部のＥｘｏｌｉｔ（登録商標）ＡＰ  ４２２
１６重量部のＰｉｃｃｏｌｙｔｅ（登録商標）Ａ１２５
８重量部のメラミン
８重量部のペンタエリスリトール
８重量部の二酸化チタン
キシレン、Ｓｈｅｌｌｓｏｌ（登録商標）１００／１４０および２−プロパノールからの３０重量部の混合物（表３）
増粘剤（Ｌｕｖｏｔｉｘ（登録商標）ＰＡ  ２０  ＸＡ）、助剤および添加剤（繊維およびフィラー）、分散添加剤、溶媒（メチルエチルケトン（ＭＥＫ））を１００重量部まで。
例１９
２７重量部のＥｘｏｌｉｔ（登録商標）ＡＰ  ４２２
１６重量部のＰｉｃｃｏｌｙｔｅ（登録商標）Ａ１２５
８重量部のメラミン
８重量部のペンタエリスリトール
８重量部の二酸化チタン
キシレン、Ｓｈｅｌｌｓｏｌ（登録商標）１００／１４０および２−プロパノールからの３０重量部の混合物（表３）
増粘剤（Ｌｕｖｏｔｉｘ（登録商標）ＰＡ  ２０  ＸＡ）、助剤および添加剤（繊維およびフィラー）、分散添加剤、溶媒（メチルエチルケトン（ＭＥＫ））を１００重量部まで。
例２０
２７重量部のＥｘｏｌｉｔ（登録商標）ＡＰ  ４２２
１６重量部のＰｉｃｃｏｌｙｔｅ（登録商標）Ａ１２５
８重量部のメラミン
８重量部のペンタエリスリトール
８重量部の二酸化チタン
キシレン、Ｓｈｅｌｌｓｏｌ（登録商標）１００／１４０および２−プロパノールからの３０重量部の混合物（表３）
増粘剤（Ｌｕｖｏｔｉｘ（登録商標）ＰＡ  ２０  ＸＡ）、助剤および添加剤（繊維およびフィラー）、分散添加剤、溶媒（メチルエチルケトン（ＭＥＫ））を１００重量部まで。
【００９７】
本発明の発泡性塗料の乾燥速度は、溶媒キシレンを２−プロパノールに部分的に置き換えることにより大きく高めることができる。３日間の期間にわたって重量が一定となり、爪での試験（Ｎａｇｅｌｐｒｏｂｅ）で塗料表面にマーキングを示さない時間が、乾燥時間として定義される。
【００９８】
表５は、室温でのスチールプレート上の２０００μｍ塗料の乾燥速度における、２−プロパノール含有量の影響を示す。２−プロパノール含有量の上昇は、乾燥時間を持続的に減少させる。
【００９９】
【表５】
2019511597.tif 000009
【０１００】
最後に再度、先に詳述した組成物および塗料は単に好ましい実施例であり、当業者は、それは特許請求の範囲により特定される限り、本発明の範囲を逸脱することなく種々の方法により改変することができることに留意されるべきである。特に、各成分は、化合物が十分な耐火特性を示す限り、別の濃度のものを使用することができる。
【０１０１】
本発明の発泡性組成物を用いると、発泡反応の開始温度が２２０℃まで低下することを観察でき（熱重量分析（ＴＧＡ）で確認）、その結果、火災時に保護性の耐火性の泡がより早く、すなわち比較的低い火災温度で発生することができ、従って被害がより速く阻止される。
【国際調査報告】
2019511597.tif 000010
2019511597.tif 000011
2019511597.tif 000012
2019511597.tif 000013
2019511597.tif 000014
2019511597.tif 000015